(57)【要約】【課題】伝動装置の同期機構構成要素として用いることのできる摩擦ライニングを形成する。【解決手段】本発明に基づく摩擦ライニング１１は、伝動装置の同期機構構成要素３のための酸化物セラミックス層から成っており、該酸化物セラミックス層は、酸化チタン（TiO２）、酸化ジルコニウム（ZrO２）、スピネル（MgAl２O４）、及びケイ酸塩ジルコニウム（ZrO２/SiO２）の材料のうちの少なくとも１つを含んでいる。【選択図】図１
2006220304.tif 000002
【特許請求の範囲】
【請求項１】
酸化物セラミックス層から成る摩擦ライニングにおいて、酸化物セラミックス層は、酸化チタン（TiO２）、酸化ジルコニウム（ZrO２）、スピネル（MgAl２O４）、及びケイ酸塩ジルコニウム（ZrO２/SiO２）の材料のうちの少なくとも１つを含んでいることを特徴とする、酸化物セラミックス層から成る摩擦ライニング。
【請求項２】
次に述べる物質、即ち酸化アルミニウム（Al２O３）、チタン酸アルミニウム（Al２O３/TiO２）、ムライト（Al２O３/SiO２）、酸化クロム（Cr２O３）、酸化アルミニウム・マグネシウム（Al２O３/MgO）、クロマイト（CrFe）、アルミニウム（Al）、銅（Cu）のうちの少なくとも１つを含んでいる請求項１記載の摩擦ライニング。
【請求項３】
摩擦ライニングは、少なくとも２質量％、殊に２０〜４０質量％の割合の酸化チタンを含んでいる請求項１又は２に記載の摩擦ライニング。
【請求項４】
酸化物セラミックス層は、９５％乃至９９．９％の酸化チタン割合を有している請求項１から３のいずれか１項に記載の摩擦ライニング。
【請求項５】
摩擦ライニングは、少なくとも９９％の純度の酸化チタン層から成っている請求項１から４のいずれか１項に記載の摩擦ライニング。
【請求項６】
摩擦ライニングは、所定の割合のクロマイト、アルミニウム及び銅を含んでいる請求項３から５のいずれか１項に記載の摩擦ライニング。
【請求項７】
摩擦ライニングは、所定の割合の酸化ジルコニウム、酸化アルミニウム、スピネル、チタン酸アルミニウム、ケイ酸塩ジルコニウム、ムライト及び酸化クロムを含んでいる請求項１から６のいずれか１項に記載の摩擦ライニング。
【請求項８】
酸化アルミニウムは少なくとも１０質量％の割合であり、及び／又はムライトは少なくとも１質量％、殊に少なくとも５質量％の割合であり、及び／又はケイ酸塩ジルコニウムは少なくとも３質量％の割合であり、及び／又は酸化チタンは少なくとも２質量％の割合であり、及び／又は酸化アルミニウム・マグネシウムは少なくとも２質量％の割合である請求項７記載の摩擦ライニング。
【請求項９】
酸化物セラミックス層は、少なくともRz１から多くともRz５０の粗さ若しくは少なくともRz３０から多くともRz８０の粗さを有している請求項１から８のいずれか１項に記載の摩擦ライニング。
【請求項１０】
酸化物セラミックス層は、少なくとも６００HVから多くとも１２００HVの層硬さを有しており、この場合に酸化物セラミックス層の少なくとも１つの金属酸化物は、少なくとも２０００HVから多くとも２５００HVの層硬さを有している請求項１から９のいずれか１項に記載の摩擦ライニング。
【請求項１１】
酸化物セラミックス層の層厚さは少なくとも０．０２ｍｍから多くとも０．２ｍｍ、殊に少なくとも０．０５ｍｍから多くとも０．１ｍｍである請求項１から１０のいずれか１項に記載の摩擦ライニング。
【請求項１２】
酸化物セラミックス層は、少なくとも２０％から多くとも５０％の気孔率を有している請求項１から１１のいずれか１項に記載の摩擦ライニング。
【請求項１３】
伝動装置のための同期機構構成要素において、請求項１から１２のいずれか１項に記載の摩擦ライニングを設けてあることを特徴とする同期機構構成要素。
【請求項１４】
同期機構構成要素は、少なくとも４００HVから多くとも６５０HVの硬さの滑り対偶機素（５）と係合するようになっていて、かつ／又は該滑り対偶機素（５）に対して少なくとも０．０８から多くとも０．１２の摩擦値を有している請求項１３に記載の同期機構構成要素。
【請求項１５】
摩擦ライニングを形成するための方法において、基体（３）を請求項１から１２のいずれか１項に基づく酸化物セラミックス層によって被覆することを特徴とする、摩擦ライニングを形成するための方法。
【請求項１６】
酸化物セラミックス層を基体（３）上に溶射法若しくはHVOF-法によって施す請求項１５に記載の方法。
【請求項１７】
酸化物セラミックス層を基体（３）上に焼結によって施す請求項１５に記載の方法。
【請求項１８】
酸化物セラミックス層を研磨加工若しくは磨き仕上げによって処理する請求項１５から１７のいずれか１項に記載の方法。
【請求項１９】
伝動装置のための同期機構構成要素（３）を形成するための方法において、同期機構構成要素（３）を、請求項１５から１８のいずれか１項に記載の方法によって形成された摩擦ライニング（１１）で被覆することを特徴とする、同期機構構成要素を形成するための方法。
【請求項２０】
酸化物セラミックス層を、薄板若しくは摩擦円錐体（７）として形成された同期機構構成要素（３）に直接に施す請求項１５から１９のいずれか１項に記載の方法。
【請求項２１】
酸化物セラミックス層を、フレキシブルな支持体に施し、次いで該支持体を、薄板若しくは摩擦円錐体（７）として形成された同期機構構成要素（３）上に接着によって取り付け、若しくははんだバスによって固定する請求項１５から１９のいずれか１項に記載の方法。
【発明の詳細な説明】
【技術分野】
【０００１】
本発明は摩擦ライニング並びに、伝動装置のための同期機構構成要素若しくは同期噛み合い機構用機素に関する。さらに本発明は、摩擦ライニングの形成のための方法並びに、同期機構構成要素若しくは同期噛み合い機構用機素の形成のための方法に関する。
【背景技術】
【０００２】
例えば、円錐形の摩擦面で互いに協働する同期機構若しくは同期噛み合い機構（シンクロメッシュ）において、互いに異なる滑り摩擦材料から成っていて相互に接触する両方の摩擦面は、互いに摩擦対偶を成している。この場合に、特殊材料の組み合わせ、例えばモリブデンと鋼、黄銅と鋼、若しくは焼結材料と鋼の組み合わせがある。互いに摩擦係合する摩擦対偶のためのこのような手段は、能力に限界がある。前記材料は、殊に６乃至１２N/mmの高い面圧若しくは、８〜１２ｍ／秒の高い滑り速度、若しくは潤滑不足の場合に著しい機能低下をもたらし、短い耐用年数しか有していない。
【０００３】
ヨーロッパ特許第０７８６２９９Ｂ１号明細書により、摩擦層の施された環状（リング状）の構成部分を備えた同期機構リング若しくはシンクロメッシュリングの形成のための方法が公知である。この場合に摩擦層の形成のための適当な材料として、焼結可能な材料、例えば炭素粉末、金属粉末、及びプラスチック粉末、並びに焼結可能な繊維、例えば炭素繊維を挙げてある。このような材料においては欠点として製作コストが高い。
【０００４】
ドイツ連邦共和国特許第３４１７８１３Ｃ１号明細書には、摩擦ライニング及び支持薄板から成る摩擦部材若しくは摩擦基体を記載してあり、この場合には摩擦ライニングは支持薄板上に散布焼結によって付着され、かつ摩擦部材の一回若しくは複数回のプレスによって圧縮されている。該明細書には摩擦材料として、金属性の材料及び非金属の無機物質を挙げてある。該摩擦材料は支持体上に接着されている。このような摩擦部材には比較的高い摩耗が生じている。
【０００５】
米国特許第５３３７８７２号明細書により公知の手段では、同期リングのためのセラミック材料は摩擦材料の溶射によって支持体上に固定されている。セラミック材料にはアルミニウム、酸化アルミニウム、鉄、銅、マグネシウム若しくは酸化マグネシウムを添加してある。
【０００６】
ドイツ連邦共和国特許出願公開第３１２２５２２Ａ１号明細書により公知の摩擦ライニングは、酸化物及び／又は、珪酸塩物及び／又は、ホウ化物及び／又は、炭化物及び／又は、窒化物及び／又は、チタン酸をベースに形成されている。
【０００７】
ドイツ民主共和国特許出願公開第２７８６２５Ａ１号明細書には、機械、車両及び船舶のクラッチ及びブレーキのための摩擦層を記載してある。このための素材は、CuSn-合金であり、該合金は８〜２０％のSn含有量を有している。該合金には付着成分として、酸化金属若しくは鉱物粉末若しくはこれらの混合物を１０乃至６０％の容積割合で添加し、かつ滑り成分として炭素及びフッ化カルシウムを１０乃至６０％の容積割合で添加してある。この場合に素材はCuSn-合金にとって１６０〜５００μｍの粒子サイズの粉末で、かつ滑り成分として２〜４５μｍの粒子サイズの粉末で用いられている。
【特許文献１】ヨーロッパ特許第０７８６２９９Ｂ１号明細書
【特許文献２】ドイツ連邦共和国特許第３４１７８１３Ｃ１号明細書
【特許文献３】米国特許第５３３７８７２号明細書
【特許文献４】ドイツ連邦共和国特許出願公開第３１２２５２２Ａ１号明細書
【特許文献５】ドイツ民主共和国特許出願公開第２７８６２５Ａ１号明細書
【発明の開示】
【発明が解決しようとする課題】
【０００８】
本発明の課題は、伝動装置の同期機構構成要素として用いることのできる摩擦ライニングを形成することである。
【課題を解決するための手段】
【０００９】
前記課題は、請求項１に記載の特徴を有する摩擦ライニングによって、かつ請求項１３に記載の特徴を有する同期機構構成要素によって解決される。さらに前記課題は、請求項１５に記載の特徴を有する方法、並びに請求項１９に記載の特徴を有する方法によって解決される。
【００１０】
本発明に基づく摩擦ライニングは、酸化物セラミックス層から成っていて、若しくは酸化物セラミックス層を有しており、この場合に、酸化物セラミックス層は次に述べる材料の少なくとも１つを含んで、若しくは次に述べる材料の混合物を含んで、即ち酸化チタン（TiO２）、酸化ジルコニウム（ZrO２）、スピネル（MgAl２O４）、及びケイ酸塩ジルコニウム（ZrO２/SiO２）のうちの少なくとも１つを含んで、若しくはこれらの複数の材料の混合物を含んでいる。
【００１１】
このような摩擦ライニングは層として形成され、切り換え式変速機の同期機構構成要素のために、若しくは自動車の自動変速機の薄板、若しくは一般的な機械に用いられる。摩擦ライニングは耐摩耗性であって、トライボロジー特性を有している。摩擦ライニングは、耐用年数にわたって一定な摩擦値を有している。本発明に基づく摩擦ライニングは、ブレーキのための摩擦層若しくはライニング層としても用いられ得る。
【００１２】
摩擦ライニング若しくは、摩擦ライニングの酸化物セラミックス層は、次に述べる物質、即ち酸化アルミニウム（Al２O３）、チタン酸アルミニウム（Al２O３/TiO２）、ムライト（Al２O３/SiO２）、酸化クロム（Cr２O３）、酸化アルミニウム及び酸化マグネシウムから成る化合物（Al２O３/MgO）、クロマイト（CrFe）、アルミニウム（Al）、及び／又は銅（Cu）のうちの少なくとも１つを含んで、若しくはこれらの物質の複数の混合物を含んでいる。
【００１３】
摩擦ライニングを形成する酸化物セラミックス層は、使用目的に応じて種々の割合の種々の材料を含んでいてよい。
【００１４】
本発明の有利な実施態様では、摩擦ライニングは、少なくとも２０質量％、有利には２０〜４０質量％若しくは９５％乃至９９．９％の割合の酸化チタンを含んでいる。これに関連して、摩擦ライニングに有利にはクロマイト若しくはクロム鉄、アルミニウム若しくは銅を添加してある。
【００１５】
本発明のさらに有利な実施態様では、摩擦ライニングは、所定の割合の酸化ジルコニウム、酸化アルミニウム、スピネル、チタン酸アルミニウム、ケイ酸塩ジルコニウム、ムライト及び酸化クロムを含んでいる。
【００１６】
本発明の有利な実施態様では、摩擦ライニング若しくは酸化物セラミックス層において、ケイ酸塩ジルコニウム（ZrO２/SiO２）の割合は少なくとも３％であり、酸化アルミニウム（Al２O３）は少なくとも１０％であり、ムライト（Al２O３/SiO２）は少なくとも１％、有利には少なくとも５％であり、酸化チタン（TiO２）は少なくとも２％、有利には少なくとも２０％から最大で４０％であり、酸化アルミニウム・マグネシウム（Al２O３/MgO）は少なくとも２％である。
【００１７】
摩擦ライニングの酸化物セラミックス層は、有利な実施態様では少なくともRz１から最大でRz５０の粗さを有し、若しくは別の実施態様では少なくともRz３０から最大でRz８０の粗さを有している。酸化物セラミックス層、ひいては摩擦ライニングの層硬さは、材料の組成に応じて少なくとも６００HVから最大で１２００HVである。この場合に、酸化物セラミックス層に含まれる少なくとも１つの物質、若しくは酸化物セラミックス層に含まれる少なくとも１つの金属酸化物は、少なくとも２０００HVから最大で２５００HVの層硬さを有している。酸化物セラミックス層、ひいては摩擦ライニングの層厚さは少なくとも０．０２ｍｍから最大で０．２ｍｍ、有利には少なくとも０．０５ｍｍから最大で０．１ｍｍである。摩擦ライニングの酸化物セラミックス層は、少なくとも２０％から多くとも５０％の気孔率を有している。
【００１８】
伝動装置のための本発明に基づく同期機構構成要素は、本発明に基づく摩擦ライニングを有し、若しくは本発明に基づく摩擦ライニングで被覆されている。使用に際して、同期機構構成要素は相手の滑り対偶機素（相対する対向部材）と係合するようになっており、該滑り対偶機素は少なくとも４００HVから多くとも６５０HVの硬さを有している。同期機構構成要素と滑り対偶機素との間の摩擦値は、少なくとも０．０８から最大で０．１２である。
【００１９】
同期機構構成要素と滑り対偶機素とはギア変速装置、例えば選択摺動式トランスミッション若しくは噛み合い式トランスミッションの摩擦対偶を形成するようになっている。互いに形状結合（形状による束縛）可能な駆動部材の同期運動を達成するために、同期リング及び連結リングは互いに直接に若しくは同期リングと連結リングとの間の摩擦リングを介して互いに摩擦結合される。同期リングを同期機構構成要素として用い、かつ連結リングを滑り対偶機素として用いることも可能である。逆に連結リングを同期機構構成要素として用い、同期リングを滑り対偶機素として用いることも可能である。本発明に基づく摩擦ライニングは、同期機構構成要素の円錐形の摩擦面として形成されていてよい。
【００２０】
本発明に基づき形成された同期機構若しくはシンクロメッシュは、耐摩耗性のものであり、高い摩擦特性を有していて、車両の長い寿命にわたって高い負荷若しくは応力に耐えるものである。
【００２１】
摩擦ライニングを形成するための方法において、同期機構構成要素は有利には本発明に基づく摩擦ライニングを備えており、該摩擦ライニングは本発明に基づく方法によって施され若しくは装着される。
【００２２】
本発明に基づく方法では、酸化物セラミックス層を、ギア変速装置若しくはギア伝動装置の円錐部（コーン部）として形成され若しくは自動変速装置の薄板として形成されて自動車に用いられる同期機構構成要素に直接に施すようになっている。摩擦ライニング若しくは相応の摩擦層は有利には、熱処理されていない材料から成る基体に施される。摩擦ライニング若しくは酸化物セラミックス層はダイヤモンドを用いて研磨加工若しくは磨き仕上げによって処理されてよい。別の実施態様では、酸化物セラミックス層を、フレキシブルな支持体に施し、次いで該支持体を、薄板若しくは摩擦円錐体（摩擦コーン部）として形成された同期機構構成要素上に接着によって取り付け、若しくははんだバス内でのはんだ接続によって固定するようになっている。
【００２３】
本発明の明細書並びに請求の範囲に記載の手段は、述べてある組み合わせだけではなく、他の種々の組み合わせでも用いられ、また単独に用いることも可能である。
【発明を実施するための最良の形態】
【００２４】
図１に概略的に示す同期装置１は、同期機構構成要素（同期構成要素）としてのギヤ車３と滑り対偶部材としての同期リング５を有している。ギヤ車３と同期リング５とは互いに同軸的に配置されていて、二重矢印の方向で互いに相対的に運動させられるようになっている。ギヤ車３は外周円錐（外周コーン部）７を備えており、かつ同期リング５は内周円錐（内周コーン部）９を備えている。ギヤ車３と同期リング５とを同期装置１の作動に際して互いに接近させると、外周円錐７と内周円錐９とは互いに接触する。これによって、力及び／又は運動をギヤ車３と同期リング５との間で伝達することができる。力及び／又は運動の伝達の改善のために、同期装置１の同期構成要素、即ち、ギア車３の外周円錐７若しくは同期リング５の内周円錐９に摩擦ライニング１１を被覆してある。図示の実施例では、ギア車３は同期構成部材として設けられており、このためにギア車の外周円錐７は摩擦ライニング１１で被覆されている。同期リング５は同期構成部分の滑り対偶として設けられていて、内周円錐９に滑り層１３を備えている。さらにギア車３は連行歯部１７を備えており、かつ同期リング５は歯部１５を備えている。
【００２５】
図示の同期装置１を備える自動車の同期切換運転に際して軸上に回転自在に配置されたギア車３若しくは歯車の切り換え若しくは変速時に同期リング５の軸線方向の圧着によってギア車３に所属して配置されたクラッチリング（図示省略）は軸と同期運動にもたらされる。この場合に力の伝達は、軸上に相対回動不能かつ軸線方向スライド可能に配置されたクラッチハブスリーブから軸線方向及び半径方向の連行歯部１７を介して同期リング５へ行われる。次いでギア車３は、クラッチハブスリーブの方向へのさらなる軸線方向移動によって、今やクラッチリングの連行歯部とクラッチハブスリーブとの係合に基づき形状接続的に、即ち形状による束縛を伴って軸に結合される。
【００２６】
同期リング５とギア車３との間の同期回転を達成するために、ギア車３は外周円錐７に摩擦面１１を有しており、該摩擦面は同期リング５の軸線方向の圧着に際して内周円錐９の相応の対向面と接触して、発生する摩擦結合若しくは摩擦接続に基づき、形状結合式、即ち形状束縛式のクラッチの切換に必要な同期回転を行う。別の構成では、いわゆるダブル円錐形同期装置において摩擦面間に、即ち内周円錐９と外周円錐７との間に１つの摩擦リングを配置していてよい。ギア車３と同期リング５との間の力及び／又は運動の伝達は摩擦ライニング１１によって助成される。
【００２７】
摩擦ライニング１１は層として直接に同期構成部材、即ち図示の実施例ではギア車３の外周円錐７に例えば高速吹き付けによって施されている。別の実施態様では摩擦ライニング１１は、外周円錐７に固定されたフレキシブルな中間ライニングに施されていてよい。
【００２８】
摩擦ライニングは本発明ではセラミック酸化物層から成っている。例として酸化ジルコン、酸化アルミニウム、スピネル若しくは尖晶石、チタン酸塩アルミニウム、珪酸ジルコニウム、ムライト、酸化クロムを挙げることができる。この場合に摩擦ライニングは前記個別の物質若しくはいくつかの物質の混合物或いはすべての物質の混合物から成っていてよい。
【００２９】
実施態様では摩擦ライニング１１若しくは相応の摩擦層は、少なくとも１０％の酸化アルミニウム（Ａｌ２Ｏ３）、少なくとも１％、特に少なくとも５％のMullit（Ａｌ２Ｏ３／ＳｉＯ２）、少なくとも３％の珪素ジルコン（ＺｒＯ２／ＳｉＯ２）、少なくとも２％の酸化チタン（ＴｉＯ２）及び／又は少なくとも２％のアルミニウム・酸化マグネシウム（Ａｌ２Ｏ３／ＭｇＯ）を含んでいてよい。さらに摩擦ライニング１１若しくは摩擦層は、アルミニウム（Ａｌ）、銅（Ｃｕ）、及び／又はクロマイト（ＣｒＦｅ）を含んでいてよい。さらに摩擦ライニング１１若しくは摩擦層に、ねずみ鋳鉄、合金されていない鋼、若しくは合金された鋼、酸化アルミニウム・酸化チタン（Ａｌ２Ｏ３／ＴｉＯ２）及び／又は安定化された酸化ジルコニウム（ＺｒＯ２／ＣａＯ）を混合していてよい。有利には酸化チタン（ＴｉＯ２）の割合は、前述の量と異なって２０％乃至４０％であってよい。
【００３０】
摩擦ライニング１１の形成に際して、鋼若しくは鉄から成る熱処理されていない基体、実施例ではギアリング３は外周円錐７に酸化物セラミックス層を施される。
【００３１】
摩擦ライニング１１の酸化物セラミックス層はRz１乃至Rz５０の粗さ若しくはRz３０乃至Rz８０の粗さを有している。摩擦ライニング１１の層硬さは６００乃至１２００HVであり、この場合に前記金属酸化物の粒子硬さは２０００乃至２５００HVである。摩擦ライニング１１の層厚さは０．０２ｍｍ乃至０．２ｍｍであり、有利には０．０５ｍｍ乃至０．１ｍｍである。摩擦ライニング１１の気孔率は３０％乃至５０％である。
【００３２】
摩擦ライニング１１の形成に際して、酸化物セラミックス層は例えばフレキシブルな支持材に吹き付け成形され、次いで基体構成要素、例えば薄板若しくは薄片、図示の実施例ではギア車３の外周円錐７に接着される。別の実施態様に基づき、摩擦ライニング１１の酸化物セラミックス層は直接に薄板若しくは薄片上に、図示の実施例ではギア車３の外周円錐７上に吹き付け成形されてよい。摩擦ライニング１１を焼結付着によって施すこと若しくははんだバスで固定することも可能である。
【００３３】
摩擦ライニング１１の相手の滑り対偶機素、図示の実施例では同期リング５の内周円錐９は有利には鋼リングとして形成されており、該鋼リングは例えば16MNCR5若しくは80CR2から成っている。この場合に、相手の滑り対偶機素若しくは内周円錐９は付加的に表面被覆されていて、かつ４００乃至６５０HVの硬さを有していてよい。これによって摩擦ライニング１１は、相手の滑り対偶機素、即ち同期リング５の内周円錐９に対して０．０８乃至０．１２の摩擦値を有している。このような材料組み合わせは、車両の全耐用年数にわたって極めて少ない摩耗を保証している。
【００３４】
図２の線図は、本発明に基づく摩擦ライニングを装着した同期機構構成要素の実験結果を示すものである。図２の下側の線図には、摩耗間隔１９の特性線を、自動車の耐用年数において同期機構構成要素の１５００００回の切り換え過程若しくは切り換え回数にわたってｍｍ単位でプロットしてある。摩耗間隔１９は、同期運動状態での切り換えフォーク位置から測定したものである。図２の上側の線図には切り換え過程の所定の回数に依存して、本発明に基づく摩擦ライニング若しくは本発明に基づく摩擦層の摩擦値２１の推移の特性線を、車両耐用年数において１５００００回の切り換え過程にわたってプロットしてある。
【００３５】
図２の両方の線図から明らかなように、摩耗間隔１９も摩擦値２１も耐用年数にわたってわずかしか変化していない。作動実験は、油温度８０℃で油TAF21を用いて、慣性質量０．１kgm２で、５０回のシフトアップで、４００Ｎの軸線方向力を加えて、毎分６５０回転で、３．３秒周期で行われた。別の実験は、１００００５回の切り換え過程で、８００Ｎの軸線方向力を加えて、６．５秒周期で毎分１３０回転で行って、ほぼ一定の摩耗間隔及びほぼ一定の摩擦値を達成している。
【００３６】
図３は、別のパラメータを有する、即ちセラミックス層を備えた同期機構構成要素を用いて２００回にわたるシフトアップ過程における特性線の線図である。この場合には、摩擦数RbZを特性線３１で、切り換え間隔ｓ＝ｍｍを特性線３３で、切り換え力FS＝Ｎを特性線３５で、摩擦モーメントRM＝Nmを特性線３７で、駆動回転数nAb＝ 1/minを特性線３９で、摩擦値推移を特性線４１で示してある。２１回より少ない切り換え回数での特性線３３，３５，４１の変化は、本発明に基づく摩擦ライニングを備えた同期機構構成要素のなじみ作用によるものである。
【図面の簡単な説明】
【００３７】
【図１】本発明の実施例において用いられた同期機構の概略的な断面図
【図２】本発明に基づく摩擦ライニングを備えた同期機構構成要素の実験結果の線図
【図３】本発明に基づく摩擦ライニングを備えた同期機構構成要素の実験結果の線図
【符号の説明】
【００３８】
３  ギア車、  ５  同期リング、  ７  外周円錐、  ９  内周円錐、  １１  摩擦ライニング、  １３  滑り層、  １５  歯部、  １７  連行歯部
【図１】
2006220304.tif 000003
【図２】
2006220304.tif 000004
【図３】
2006220304.tif 000005